(57)【要約】【課題】熱電変換材料と電極との密着性が高く、ハンダに対する熱電変換材料の濡れ性が良好な熱電発電素子およびその製造方法を提供する。【解決手段】一対の電極１２Ａ，１２Ｂとこれらの電極の間に設けられた熱電変換部材とを備え、前記熱電変換部材がクラスレート材料からなり、前記熱電変換部材の端部に、Ａｕ含有層１８Ａ，１８ＢおよびＮｉ含有層２０Ａ，２０Ｂが順次設けられ、該Ｎｉ含有層と前記電極とがハンダを介して接合されていることを特徴とする熱電発電素子である。熱電変換部材の端部に、Ａｕ含有層およびＮｉ含有層を順次形成し、該Ｎｉ含有層と電極とをハンダを介して接合することを特徴とする熱電発電素子の製造方法である。【選択図】図１
2008034721.tif 000002
【特許請求の範囲】
【請求項１】
一対の電極と該一対の電極の間に設けられた熱電変換部材とを備え、
前記熱電変換部材がクラスレート材料からなり、
前記熱電変換部材の端部に、Ａｕ含有層およびＮｉ含有層が順次設けられ、該Ｎｉ含有層と前記電極とがハンダを介して接合されていることを特徴とする熱電発電素子。
【請求項２】
熱電変換部材の端部に、Ａｕ含有層およびＮｉ含有層を順次形成し、該Ｎｉ含有層と電極とをハンダを介して接合することを特徴とする熱電発電素子の製造方法。
【発明の詳細な説明】
【技術分野】
【０００１】
本発明は、熱電発電素子およびその製造方法に関する。
【背景技術】
【０００２】
ゼーベック効果を利用した熱電発電素子は、熱エネルギーを電気エネルギーに変換することが可能である。この性質を利用し、産業・民生用プロセスや移動体等から排出される排熱を有効な電力に変換することができる。そのため、熱電発電素子は、環境問題に配慮した省エネルギー技術として注目されている。
【０００３】
熱電変換材料としては、ビスマス・テルル系材料、シリコン・ゲルマニウム系材料、鉛・テルル系材料等が知られている。また、近年では、新規な熱電変換材料としてクラスレート化合物が注目されている。
【０００４】
熱電変換材料としてビスマス・テルル系材料を用い、これと電極とを接合する際、ハンダに対する熱電変換材料の濡れ性を向上させるため、当該熱電変換材料の接合面にニッケルメッキを施すことが提案されている（例えば、特許文献１参照）。
【特許文献１】特開２００４−１４７６６号公報
【発明の開示】
【発明が解決しようとする課題】
【０００５】
しかしながら、熱電変換材料としてクラスレート化合物を用いる場合、当該クラスレート化合物は、ニッケルメッキとの密着性が低いため、素子としての信頼性を低下させてしまう。すなわち、高い密着性と良好な濡れ性とを両立することは非常に難しいといえる。
【０００６】
以上から、本発明は上記課題を解決することを目的とする。すなわち、本発明は、熱電変換材料と電極との密着性が高く、ハンダに対する熱電変換材料の濡れ性が良好な熱電発電素子およびその製造方法を提供することを目的とする。
【課題を解決するための手段】
【０００７】
上記課題は、下記本発明により解決することができる。すなわち、本発明は、一対の電極と該一対の電極の間に設けられた熱電変換部材とを備え、前記熱電変換部材がクラスレート材料からなり、前記熱電変換部材の端部に、Ａｕ含有層およびＮｉ含有層が順次設けられ、該Ｎｉ含有層と前記電極とがハンダを介して接合されていることを特徴とする熱電発電素子である。
【０００８】
Ａｕはクラスレート材料への密着性が高く、Ｎｉは一般的に使用されているＳｎ系ハンダとの濡れ性が高い。従って、クラスレート材料からなる熱電変換部材の端部とＮｉ含有層との間にＡｕ含有層と設けることで、熱電変換材料と電極との密着性を高くし、ハンダに対する熱電変換材料の濡れ性を良好なものとすることができる。
【０００９】
また、本発明は、熱電変換部材の端部に、Ａｕ含有層およびＮｉ含有層を順次形成し、該Ｎｉ含有層と電極とをハンダを介して接合することを特徴とする熱電発電素子の製造方法である。
【発明の効果】
【００１０】
本発明によれば、熱電変換材料と電極との密着性が高く、ハンダに対する熱電変換材料の濡れ性が良好な熱電発電素子およびその製造方法を提供することができる。
【発明を実施するための最良の形態】
【００１１】
［熱電発電素子］
以下、本発明の熱電発電素子の実施形態について、図１を参照して説明する。図１に示す熱電発電素子１０は、一対の電極１２Ａ，１２Ｂと、これらの間に熱電変換部材であるＮ型熱電変換部材１４ＡとＰ型熱電変換部材１４Ｂとが交互に配置して設けられている。一対の電極１２Ａ，１２Ｂはそれぞれ、セラミック基板１６Ａおよび１６Ｂ上で、熱電発電素子１０の内側に設けられている。
【００１２】
Ｎ型熱電変換部材１４ＡおよびＰ型熱電変換部材１４Ｂのそれぞれの長手方向の端部には、Ａｕ含有層１８Ａ，１８Ｂ、および、Ｎｉ含有層２０Ａ，２０Ｂが順次設けられており、Ｎｉ含有層２０Ａ，２０Ｂのそれぞれが、電極１２Ａ，１２Ｂのそれぞれとハンダからなるハンダ層２２を介して接合されている。また、Ｎ型熱電変換部材１４Ａは、隣の一方側に設けられたＰ型熱電変換部材１４Ｂと上部にある電極１２Ａを共有し、隣の他方側に設けられたＰ型熱電変換部材１４Ｂとは下部にある電極１２Ｂを共有している。このような態様でＮ型熱電変換部材１４ＡおよびＰ型熱電変換部材１４Ｂが規則的に配置されている。
【００１３】
Ａｕは、クラスレート材料への密着性がよいが、Ｓｎ系ハンダにおける材料中のＳｎとは脆性合金を形成しやすいため、素子信頼性低下の要因となる。一方、Ｎｉはクラスレート材料への密着性は低いがＳｎ系ハンダに対する濡れ性が良好である。従って、クラスレート材料からなる熱電変換部材の端部とＮｉ含有層との間にＡｕ含有層と設けることで、熱電変換材料と電極との密着性を高くし、ハンダに対する熱電変換材料の濡れ性を良好なものとすることができる。
【００１４】
Ａｕ含有層はＡｕの含有量が一番大きい層であり、好ましくはＡｕの含有量が５０質量％で、より好ましくは１００質量％の層である。Ｎｉ含有層はＮｉの含有量が一番大きい層であり、好ましくはＮｉの含有量が５０質量％で、より好ましくは１００質量％の層である。Ａｕ含有層の厚みは、０．２〜０．５μｍであることが好ましく、Ｎｉ含有層の厚みは、０．１〜１．５μｍであることが好ましい。
【００１５】
本実施形態において、Ｎ型熱電変換部材をなすクラスレート化合物としては、例えば、Ｂａ８Ｇａ１５Ｇｅ３１を適用することができる。また、Ｐ型熱電変換部材をなすクラスレート化合物としては、例えば、Ｂａ８Ｇａ１８Ｇｅ２８を適用することができる。
【００１６】
Ｎ型熱電変換部材１０およびＰ型熱電変換部材２０は、上記のＢａ８Ｇａ１５Ｇｅ３１およびＢａ８Ｇａ１８Ｇｅ２８で構成する以外に、他のクラスレート化合物を用いて構成することができる。他のクラスレート化合物としては、例えば、下記一般式で表される立方晶系のクラスレート化合物が挙げられる。これらから、Ｎ型用、Ｐ型用に適宜選択して用いることができる。
【００１７】
一般式・・・ＩＩ８（ＩＩＩ，ＩＶ）４６
〔上記一般式中、ＩＩはＢａ，Ｓｒ，アルカリ金属，またはアルカリ土類金属、ＩＩＩはＧａ，Ｓｉ，Ｓｎ，Ａｌ，または遷移金属、ＩＶはＧｅ，Ｓｉ，Ｓｎ，または遷移金属を表す〕
【００１８】
上記の中でも、Ｂａ８ＧａｙＧｅ４６−ｙで表される立方晶系のクラスレート化合物が好適であり、前記ｙは１４≦ｙ≦２２を満たす範囲が好ましい。具体的な化合物例として、Ｂａ８Ｇａ１６Ｇｅ３０、Ｂａ８Ｇａ１５Ｓｉ３１、Ｂａ８Ｇａ１６Ｓｉ３０、Ｂａ８Ｇａ１８Ｓｉ２８、Ｂａ８Ｇａ１４Ｓｎ３２、Ｂａ８Ｇａ１５Ｓｎ３１、Ｂａ８Ｇａ１６Ｓｎ３０、Ｂａ８Ａｌ１６Ｓｉ３０、Ｂａ８Ａｌ１６Ｇｅ３０、Ｓｒ８Ａｌ１６Ｓｉ３０、Ｓｒ８Ｇａ１６Ｓｉ３０、Ｓｒ８Ｇａ１６Ｇｅ３０等が挙げられる。
【００１９】
電極１２Ａ、１２Ｂは、銅板等で構成されており、銀ろうやリン銅ろう等によりセラミック基板１６Ａおよび１６Ｂに接合されている。なお、電極としては、銅板以外に、鉄、ニッケル等の導電性の金属材料を適宜選択して用いることができる。
【００２０】
［熱電発電素子の製造方法］
本発明の熱電発電素子は、熱電変換部材の両端部のそれぞれに、Ａｕ含有層およびＮｉ含有層を順次形成し、該Ｎｉ含有層と電極とをハンダを介して接合することで製造することができる。
【００２１】
Ｎ型およびＰ型の各熱電変換部材の作製は、例えば、微粒子状に粉砕されたクラスレート化合物を（別のクラスレート化合物と併用する場合は、微粒子状に粉砕された別のクラスレート化合物と共に有機溶剤中で超音波攪拌器等により攪拌、分散して分散液とした後の乾燥後）成型し、成型されたクラスレート化合物を焼結することによって行なうことができる。なお、成型と焼結とは別々に行なう以外に、成型すると共に焼結するようにすることもできる。
【００２２】
成型すると共に焼結する場合、加圧成型しながら焼結することで好適に作製できる。加圧成型しながら焼結（加圧焼結）する方法としては、ホットプレス焼結法、熱間等方圧加圧焼結法、放電プラズマ焼結法等のいずれの方法も用いることができる。中でも放電プラズマ焼結法が好ましい。放電プラズマ焼結法においては、焼結温度は６００〜９００℃が好ましく、６５０〜８５０℃がより好ましく、焼結時間は１０〜９０分が好ましく、２０〜６０分がより好ましく、加圧時の圧力は２０〜５０ＭＰａが好ましく、２５〜４５ＭＰａがより好ましい。
【００２３】
また、複数のクラスレート化合物により熱電変換部材を構成する場合には、クラスレート化合物の一つを粒子状に粉砕、焼結して多孔体とし、この多孔体の空隙に他のクラスレート化合物を含浸させて作製することができる。含浸は、例えば溶融状態のクラスレート化合物中に多孔体を浸す方法などで行うことができる。
【００２４】
Ａｕ含有層およびＮｉ含有層を熱電変換部材の両端部のそれぞれに順次形成するには、それぞれについてメッキ処理を行えばよい。
Ａｕ含有層を形成するためのメッキの条件としては、脱脂処理、エッチング処理の後、電流密度１．０〜５．０（Ａ／ｄｍ２）にて、１〜１０（分）程度（筆めっきの場合）である。Ｎｉ含有層を形成するためのメッキの条件としては、電流密度１．０〜５．０（Ａ／ｄｍ２）にて、１〜１０（分）程度（筆めっきの場合）である。このときの液温は、室温付近で行う。
【００２５】
ハンダ付けの条件としては、例えば、Ｓｎ−３．５Ａｇ鉛フリーハンダ（融点２２１℃）を、銅電極付きの基板の銅電極上にハンダ付けし、このハンダ材の上に、メッキ済み（Ａｕ含有層およびＮｉ含有層形成済み）の熱電変換部材を順に重ねる。この熱電変換部材のＮｉ含有層上に、上記同様にハンダ付けを行い、このハンダ材の上に銅電極付きの基板を重ね、上から重りなどで０．０１ＭＰａ程度の荷重を加える。この状態で、ホットプレート、恒温槽、またはリフロー炉等で２３０〜２４０℃に加熱して接合する。保持時間は、ハンダが溶融した後、１０秒から１分間程度であることが好ましい。このようにして、本発明の熱電発電素子が製造される。
【実施例】
【００２６】
以下、実施例によって本発明をより具体的に説明する。但し、本発明はこれらの実施例に限定されるものではない。
【００２７】
（Ｎｉへの鉛フリーハンダの濡れ性）
銅基板上に形成したＮｉメッキ膜（Ｎｉ含有層）上に、下記表１に示す組成のハンダを付与し、溶融、凝固後の広がりや表面光沢を確認して、濡れ性の評価を行った。結果を下記表１に示す。表１中、「○」は広がり、光沢共に良好であることを示し、「△」は広がりが良好であるが、光沢が不十分であることを示す。
【００２８】
なお、Ｎｉメッキ膜の形成は、下記条件で行った。
脱脂処理、エッチング処理の後、銅基板上に、電流密度２（Ａ／ｄｍ２）にて、２分程度、室温にて筆めっきを行った。
【００２９】
【表１】
2008034721.tif 000003
【００３０】
表１より、Ｎｉ含有層は、ハンダ材料に対し、良好な濡れ性を示すことが確認できた。
【００３１】
（クラスレート化合物へのＮｉおよびＡｕの密着性）
クラスレート化合物である粉末を加圧焼結法により円柱状に成型し、一端に、ＮｉからなるＮｉメッキ膜（Ｎｉ含有層）、ＡｕからなるＡｕメッキ膜（Ａｕ含有層）を形成した。メッキ膜形成後に、これらの膜の状態を目視により観察してクラックの有無を調べた。結果を下記表２に示す。なお、Ｎｉメッキ膜およびＡｕメッキ膜の形成は、下記条件で行った。
【００３２】
Ａｕ含有層を形成するためのメッキの条件としては、脱脂処理、エッチング処理の後、電流密度１．０〜５．０（Ａ／ｄｍ２）にて、１〜１０（分）程度（筆めっき）とした。Ｎｉ含有層を形成するためのメッキの条件としては、電流密度１．０〜５．０（Ａ／ｄｍ２）にて、１〜１０（分）程度（筆めっき）とした。このときの液温は、室温付近とした。
【００３３】
また、ＪＩＳ  Ｈ８５０５  １５．１のテープ試験を行い、テープ粘着面へのめっきの付着を確認して、剥離後の評価を行った。結果を下記表２に示す。表２中、「○」は付着なしを示し、「×」は付着有りを示す。
【００３４】
【表２】
2008034721.tif 000004
【００３５】
表２より、Ｎｉはクラスレート化合物との密着性が低いのに対し、Ａｕは高い密着性を示すことが確認できた。
以上から、熱電変換部材の両端部のそれぞれに、Ａｕ含有層およびＮｉ含有層を順次形成し、該Ｎｉ含有層と電極とをハンダを介して接合することで、熱電変換材料と電極との密着性を高くし、ハンダに対する熱電変換材料の濡れ性を良好なものとすることができることがいえる。
【図面の簡単な説明】
【００３６】
【図１】本発明の熱電発電素子を例示する概略断面図である。
【符号の説明】
【００３７】
１０・・・熱電発電素子
１２Ａ，１２Ｂ・・・電極
１４Ａ・・・Ｎ型熱電変換部材
１４Ｂ・・・Ｐ型熱電変換部材
１６Ａおよび１６Ｂ・・・セラミック基板
１８Ａ，１８Ｂ・・・Ａｕ含有層
２０Ａ，２０Ｂ・・・Ｎｉ含有層
２２・・・ハンダ層
【図１】
2008034721.tif 000005